(57)【要約】  本発明は、エチレン／α−オレフィンエラストマーベースのエラストマーから成る歯部（tooth set）を有するリブ付伝動ベルトであって、少なくとも歯の側面（flank）が、分子量が５００００ｇ／ｍｏｌ〜２０００００ｇ／ｍｏｌの範囲である、少なくとも３０％の少なくとも１つの低密度ポリエチレンを含有する、少なくとも部分的に架橋されている熱可塑性樹脂フィルムで覆われることを特徴とする、リブ付伝動ベルトに関する。本発明はまた、架橋されていないか又は少なくとも部分的に架橋されている状態にある当該熱可塑性樹脂フィルムを塗布する製造方法に関する。【選択図】図１
2009533606.tif 000002
【特許請求の範囲】
【請求項１】
エチレン／α−オレフィンエラストマーベースのエラストマーから成る歯部を有するリブ付伝動ベルトであって、該歯部の少なくとも側面が、分子量が５００００ｇ／ｍｏｌ〜２０００００ｇ／ｍｏｌである、少なくとも３０％の少なくとも１つの低密度ポリエチレンを含有する、少なくとも部分的に架橋されている熱可塑性樹脂から成るフィルムで覆われることを特徴とする、リブ付伝動ベルト。
【請求項２】
前記低密度ポリエチレンの分子量は、５００００ｇ／ｍｏｌ〜１５００００ｇ／ｍｏｌ、好ましくは５００００ｇ／ｍｏｌ〜１０００００ｇ／ｍｏｌであることを特徴とする、請求項１に記載のベルト。
【請求項３】
前記熱可塑性樹脂の架橋度は、５０％〜１００％であることを特徴とする、請求項１又は２に記載のベルト。
【請求項４】
前記フィルムは３０％〜９０％の前記低密度ポリエチレン、特に５０％〜９０％の該低密度ポリエチレンを含有することを特徴とする、請求項１〜３のいずれか一項に記載のベルト。
【請求項５】
前記フィルムは、７５％〜９０％の前記低密度ポリエチレンを含有することを特徴とする、請求項４に記載のベルト。
【請求項６】
前記フィルムは、前記低密度ポリエチレンを含有するポリオレフィンの混合物から構成されることを特徴とする、請求項１〜５のいずれか一項に記載のベルト。
【請求項７】
前記フィルムは、前記低密度ポリエチレンベースのコポリマー、特にエチレン／オクテン−ポリエチレンコポリマー（ethylene/octene-polyethylene copolymer）から構成されることを特徴とする、請求項１〜５のいずれか一項に記載のベルト。
【請求項８】
前記エチレン／α−オレフィンエラストマーは、ＥＰＤＭ又はＥＰＭであることを特徴とする、請求項１〜７のいずれか一項に記載のベルト。
【請求項９】
前記フィルムは、１０μｍ〜５００μｍ、より詳細には５０μｍ〜２００μｍの厚みを示すことを特徴とする、請求項１〜８のいずれか一項に記載のベルト。
【請求項１０】
前記フィルムは、カーボンブラックの粒子から形成されるフィラーを含有することを特徴とする、請求項１〜９のいずれか一項に記載のベルト。
【請求項１１】
前記フィルムに埋め込まれる粒子及び／又は繊維も含有することを特徴とする、請求項１〜１０のいずれか一項に記載のベルト。
【請求項１２】
前記粒子の粒度及び／又は前記繊維の長さは、１５μｍ〜２００μｍ、特に３０μｍ〜１００μｍ、より詳細には３０μｍ〜９０μｍであり、前記繊維のアスペクト比は、１〜１００であることを特徴とする、請求項１〜１１のいずれか一項に記載のベルト。
【請求項１３】
少なくともいくつかの粒子及び／又は繊維は、グラファイト及び／若しくは二硫化モリブデンから成り、且つ／又はフッ素を含有し、特にＰＴＦＥ及び／若しくはＦＥＰ及び／若しくはＰＦＡ及び／若しくはＰＶＤＦから成ることを特徴とする、請求項１１及び１２のいずれか一項に記載のベルト。
【請求項１４】
少なくともいくつかの粒子及び／又は繊維は、ビスコース及び／又はポリアミド、より詳細には、アラミド繊維及び／又はポリエステル及び／又はポリイミド及び／又はポリスルホン及び／又はポリエーテルスルホン及び／又はポリエーテルイミド及び／又はポリオキシメチレン及び／又はポリエーテルケトン及び／又はアクリル繊維から成ることを特徴とする、請求項１１〜１３のいずれか一項に記載のベルト。
【請求項１５】
請求項１〜１４のいずれか一項に記載の伝動ベルトの製造方法であって、前記（a said）熱可塑性樹脂フィルムを、架橋されていないか又は少なくとも部分的に架橋されている状態で歯部のゴムから成る表面に塗布することを利用することを特徴とする、方法。
【請求項１６】
前記塗布は、ヒドラモールド（Hydramold）における成形及び前記ベルトの加硫によって前記歯部が形成される前に、前記歯部のゴム上において前記未加工状態（raw state）で実施されることを特徴とする、請求項１５に記載の方法。
【請求項１７】
粒子及び／又は繊維は、前記架橋されていないか又は少なくとも部分的に架橋されている状態で前記フィルムに組み入れられることを特徴とする、請求項１６に記載の方法。
【請求項１８】
粒子及び／又は繊維は、前記架橋されていないか又は少なくとも部分的に架橋されている状態で前記フィルムの前記表面に堆積され、且つ前記ヒドラモールドにおける前記ベルトの前記加硫中に前記フィルムに組み入れられることを特徴とする、請求項１６に記載の方法。
【請求項１９】
少なくともいくつかの粒子及び／又は繊維は、グラファイト及び／若しくは二硫化モリブデンから成り、且つ／又はフッ素を含有し、特にＰＴＦＥ及び／若しくはＦＥＰ及び／若しくはＰＶＤＦから成ることを特徴とする、請求項１７に記載の方法。
【請求項２０】
少なくともいくつかの粒子及び／又は繊維は、ポリエステル及び／又はポリイミド及び／又はポリアミド、より詳細には、アラミド繊維及び／又はビスコース及び／又はポリスルホン及び／又はポリエーテルスルホン及び／又はポリエーテルイミド及び／又はポリオキシメチレン及び／又はポリエーテルケトン及び／又はアクリル繊維から成ることを特徴とする、請求項１６に記載の方法。
【発明の詳細な説明】
【技術分野】
【０００１】
本発明は、伝動ベルト、すなわちＶベルト又はＶ型リブ付ベルトに関し、特に、自動車用のＫ型の（K type）伝動ベルトに関する。
【背景技術】
【０００２】
このようなベルトのリブは、加硫ゴムから構成され、クランクシャフトプーリー及び駆動アクセサリのプーリーと直接接する面を有する。
【０００３】
内熱機関は、（特にディーゼルエンジンにおいて）圧縮比が増加すると共にシリンダの数が減るほど顕著になる循環妨害現象を示す。この循環妨害は、ベルトに多大な機械的応力を加える。
【０００４】
いくつかのアクセサリ、たとえば帯電用交流発電機（charging alternator）は、高い慣性を示し、循環妨害が増えるほど高くなる（increase in significance）動的トルクレベルを生成する。トルクレベルのこれらの変動は、今度はベルトの張力の大きな、実のところ非常に大きな差となって現れる。
【０００５】
ベルトの張力のレベルが過度に低い場合、当該ベルトは、駆動を妨害すると共に雑音を生成するのに十分大きな瞬間的な滑りを示す可能性がある。
【０００６】
したがって、ベルトは、この現象を回避するのに十分な摩擦係数を示さなければならない。
【０００７】
一方、ベルトの摩擦係数が過度に高い場合、受けプーリーにおいて多大なスティッキング現象、これに続いて雑音を生成する突然のスリップ（「スティックスリップ」）が観察される可能性がある。
【０００８】
あり得る雑音の第３の原因は、２つのプーリーの相対的なミスアライメントであり、これは、摩擦係数が増えるほど増加する、雑音を生成するスティックスリップ現象を同様に生じる。この現象は、スパンの長さ、ベルトの寸法、及び当該ベルトを構成する材料の性質によっても変化する。
【０００９】
初めの２つの原因（過度に低い摩擦係数又は過度に高い摩擦係数）に対する解決策を見出すために、クランク軸（ＡＶＴ）上のダンパのようなデバイス、又はフリーホイール若しくは交流発電機上のデカップラプーリー（decoupler pulley：デカップラーとしてのプーリー）を追加することによって張力の変動を減らすことが知られている。
【００１０】
ベルトの張力の平均レベルを高めることも可能だが、この解決策では、課題が部分的にしか解決されない。
【００１１】
最後に、これらの解決策は、非常に大きなミスアライメントを正すことも、当該ミスアライメントに関する雑音現象を解消することも全くできない。
【００１２】
したがって、ベルトとプーリーとの間の接着を制御し、可能であればクランク軸上のダンパのような補助機構、又はフリーホイール若しくは交流発電機上のデカップラプーリーを追加しない、満足のいく解決策を見出すことが望ましい。
【００１３】
過度に低い摩擦係数に起因する不十分な伝動を回避するために、フランス特許出願第２２１０２５１号では、ベルトの歯部上に超高分子量ポリエチレンのフィルムを堆積することによって、又は（ＰＣＴ国際公開ＷＯ２００４／０１１８２２号では）歯部の上部のみにポリエチレンのフィルムを堆積することによって、接触雑音を抑えるという提案がなされている。
【００１４】
いずれの場合も、連続したフィルムが剪断応力及び曲げ／繰り返し曲げ応力を受け、それによって、結果としてフィルムがクラッキング及び分裂によって損傷し、したがって、コーティングの耐用期間が不十分になる。
【００１５】
さらに、フィラー形態の材料、たとえば、米国特許第４０２４７７３号、同第４０３１７６８号又は同第４８９２５１０号の場合におけるグラファイトを歯部に組み入れることが提案されている。
【００１６】
これらのフィラーは歯部のポリマーと十分に結合せずに組み入れられ、このことは、滑りによる接触が生じている間に（during contact with sliding）フィラー要素が剥がされ、ゴム／フィラー摩擦が遮られることを意味する。これらのフィラーが剥がされる結果、分裂が容易に開始されるようになり、エラストマーが局所的に弱まる。
【００１７】
したがって、設けられる表面に堆積される材料は、ベルトの耐用期間中十分に安定した摩擦係数を補償するほど十分強度のある接着性を有しない。摩擦係数が摩耗によって徐々に増加する結果、雑音現象が徐々に現れる。
【発明の開示】
【発明が解決しようとする課題】
【００１８】
本発明の目的は、雑音現象に関する性能が改善されているベルトを提供することである。
【課題を解決するための手段】
【００１９】
したがって、本発明は、エチレン／α−オレフィンベースのエラストマー、特にＥＰＤＭ又はＥＰＭから成る歯部を有するリブ付伝動ベルトであって、少なくとも歯部の側面が、少なくとも部分的に架橋されている熱可塑性樹脂から成るフィルムで少なくとも部分的に覆われ、少なくとも３０％の少なくとも１つの低密度ポリエチレン、たとえば３０％及び９０％の低密度ポリエチレン、特に５０％〜９０％の低密度ポリエチレン、より詳細には８０％〜９０％の低密度ポリエチレンを含有することを特徴とする、リブ付伝動ベルトに関する。
【００２０】
低密度ポリエチレンの分子量は、５００００ｇ／ｍｏｌ〜２０００００ｇ／ｍｏｌ、より詳細には５００００ｇ／ｍｏｌ〜１５００００ｇ／ｍｏｌ、好ましくは５００００ｇ／ｍｏｌ〜１０００００ｇ／ｍｏｌである。特に、フィルムは、少なくとも部分的に架橋されているポリオレフィンのブレンド、又はポリエチレンベースのコポリマー、特にエチレン／オクテン−ポリエチレンコポリマーを含有することができる。
【００２１】
フィルムは、たとえば１０μｍ〜５００μｍ、より詳細には５０μｍ〜２００μｍの厚みを示す。
【００２２】
フィルムは、カーボンブラックの粒子から形成されるフィラーを含有することができ、当該カーボンブラックによって、静電荷の蓄積を回避するのに十分な導電率を当該フィルムに与えることができる。
【００２３】
フィルムは、グラファイト若しくは二硫化モリブデンから形成され、且つ／或いはフッ素（特にＰＴＦＥ及び／若しくはＦＥＰ及び／若しくはＰＦＡ及び／若しくはＰＶＤＦ）を含有する粒子並びに／又は繊維を含有することが有利であり、それによって、滑り特性を強化することができる。
【００２４】
少なくともいくつかの粒子及び／又は繊維は、ビスコース及び／又はポリアミド、より詳細には、アラミド繊維及び／又はポリエステル及び／又はポリイミド及び／又はポリスルホン及び／又はポリエーテルスルホン及び／又はポリエーテルイミド及び／又はポリオキシメチレン及び／又はポリエーテルケトン（ＰＥＫ、ＰＥＫＫ、ＰＥＥＫ等）及び／又はアクリル繊維から成る。
【００２５】
粒子の粒度又は繊維の長さＬは、１５μｍ〜２００μｍ、特に３０μｍ〜１００μｍ、より詳細には３０μｍ〜９０μｍとすることができる。繊維の長さ対直径のアスペクト比Ｌ／ｄは、１〜１００、特に１〜５０である。
【００２６】
本発明はまた、上述したようなベルトの製造方法であって、上述したような熱可塑性樹脂フィルムを、架橋されていないか又は少なくとも部分的に架橋されている状態で（たとえば２０％以上の架橋度で）歯部のゴム表面に塗布することを利用することを特徴とする、方法に関する。
【００２７】
この塗布は、ヒドラモールドにおける成形及びベルトの加硫によって歯部が形成される前に実施されることが有利である。ベルトの加硫中（約１８０℃）にフィルムの構造変化が起き、その結果、特に、１番目に、架橋されていないフィルムの部分的な架橋が起こり、２番目に、部分的に架橋されているフィルムの架橋度の増加が起こるが、当該フィルムが加硫中に架橋されることができる場合、たとえば過酸化物を用いて架橋が行われる。
【００２８】
特に、フィルムとベルトの歯部のエラストマー（特にＥＰＤＭ又はＥＰＭ）との間でヘテロ架橋を行うことができ、これは、特にベルトの歯部に対するフィルムの非常に良好な接着という利点を有する。
【００２９】
本発明は、図面と合わせて説明を読むことによってより良く理解されるであろう。
【発明を実施するための最良の形態】
【００３０】
図１は、１つ又は複数の歯１を有するベルトを示し、当該歯１は、たとえばエチレン／α−オレフィン系エラストマー、たとえばＥＰＤＭ又はＥＰＭから成り、側面３及び頂点４を有する。参照ポイント（reference point）１０が歯１の表面を示す。
【００３１】
本発明によれば、少なくとも部分的に架橋されている熱可塑性樹脂から成るフィルム２によって構成されるコーティングが、分子量が５００００ｇ／ｍｏｌ〜２０００００ｇ／ｍｏｌ、より詳細には５００００ｇ／ｍｏｌ〜１５００００ｇ／ｍｏｌ、好ましくは５００００ｇ／ｍｏｌ〜１０００００ｇ／ｍｏｌである少なくとも３０％の低密度ポリエチレンを含有し、少なくとも歯１の側面３の表面１０上に設けられる。
【００３２】
製造方法の一実施例によれば、架橋されていないか又は少なくとも部分的に架橋されている熱可塑性樹脂フィルムが、未加工状態でシートの外面上に位置付けられ、当該未加工品（ブランク）の歯のゴムを形成する。架橋中のフィルムと歯のゴムとの間の化学親和力に起因する接着の改善による利益を享受するために、フィルムを完全に架橋しないことが好ましい。
【００３３】
組み立てられた製品は、歯に刻みを付け、且つベルトを加硫するためにヒドラモールド内に置かれる。加硫後、フィルムは部分的に又は完全に架橋されており、特に当該フィルムは５０％〜１００％の架橋度を示し、この架橋度は歯のゴムの未加工シート１１上に位置付けられるフィルムの架橋度よりも高い。
【００３４】
型から抜き取った後、未加工品は個々のベルトを形成するようにカットされる。少なくとも部分的に架橋されている熱可塑性樹脂のシートと加硫した歯のゴムとの間に強力な接着が見られる。
【００３５】
少なくとも部分的に架橋されている熱可塑性樹脂フィルムは特に、少なくとも部分的に架橋されているポリオレフィン又はポリオレフィンのブレンドである。架橋度はフィルムの機械的性質を制御し、特に当該フィルムの耐熱性及び耐磨耗性と同様に（当該フィルムの剛性を特徴付ける）当該フィルムのヤング率が過度に高まらないようにすることを可能にする。
【００３６】
フィルムは、低密度ポリエチレン、たとえば５０％〜９０％の当該低密度ポリエチレン、より詳細には８０％〜９０％の当該低密度ポリエチレンを含有するポリオレフィンのブレンドであることが有利である。
【００３７】
ポリエチレンは、過酸化物又は他の架橋剤、また任意選択的にフィルムマトリックスの存在によって、ＥＰＤＭ又はＥＰＭと共架橋され、それによって、ベルトの歯部を構成するエチレン／α−オレフィンとの一体的な結合が生成されると共に、歯部のエラストマーに対するフィルムの接着が促進される。さらに、歯部のエラストマー（たとえばＥＰＤＭ）に存在するエチレンブロックに対するポリエチレンの良好な適合によって、これら２つの層の接着が改善される。
【００３８】
低密度ポリエチレン（最高約０．９４ｇ／ｃｍ３）が選択され、それによって、ベルトの歯を構成するゴムの機械的性質に近づくことが可能になる。
【００３９】
フィルム２は、螺旋状に巻かれた補強コード１４（図３ａ）を有する後部のゴムシート１２と一体である歯のゴムの未加工シート１１上に位置付けられる場合、たとえば１０μｍ〜５００μｍ、より詳細には５０μｍ〜２００μｍの厚みを示す。
【００４０】
歯部２１を有するヒドラモールド２０を通り、ベルトの過酸化物を用いた加硫によって歯１を形成した後、フィルムは部分的に又は完全に架橋されていると共に、当該フィルムは１００％の平均延伸を受けており、これは、当該フィルムの厚みが５μｍ〜２５０μｍ、さらに詳細には２５μｍ〜１００μｍにわたることを意味する。１００μｍのフィルムが、完成したベルト上で約５０μｍの厚みを有する歯のコーティングを提供する。
【００４１】
図２ａ及び図２ｂにおいて示されるように、低密度ポリエチレンベースのフィルム（曲線ＩＩ）は、縦方向において降伏点を示していない。降伏点の存在は、曲線におけるエルボ後の負の傾斜領域によって表わされている。当該低密度ポリエチレンベースのフィルムは縦方向に垂直な方向において降伏点を示すが、この点は他の２つのフィルムの降伏点よりも顕著でない。
【００４２】
実際には、ベルトの加硫段階中にフィルムの特性が変更され、それによって、降伏点は低下、さらには消失しさえすると共に、フィルムの弾性値が低下する（より可撓性になる）ことになる。したがって、低密度ポリエチレンベースのフィルムを使用する当該方法の利点が見られる。すなわち、特にフィルムがヒドラモールドにおける歯の形成中に１００％の伸長を受ける、横方向における降伏点を失くすことである。
【００４３】
加硫されるベルトの歯を覆うこのフィルムの存在によって、雑音現象を低減すると共に、この利点を長い時間にわたって保持することが可能になり、その結果、少なくとも部分的に架橋されている（好ましくは５０％〜１００％）フィルムが摩耗による良好な耐摩耗性を示す。
【００４４】
粉末形態のカーボンブラックのような添加剤を、少なくとも部分的に架橋されている熱可塑性樹脂フィルムに添加することが可能であり、それによって、静電荷の蓄積現象を回避するのに十分な導電率をベルトの表面上に与えることができる。
【００４５】
グラファイト若しくは二硫化モリブデンの粒子及び／又は繊維を、且つ／或いはＰＴＦＥ（ポリテトラフルオロエチレン）及び／若しくはＦＥＰ（フッ化エチレンプロピレン）及び／若しくはＰＶＤＦ（ポリフッ化ビニリデン）及び／若しくはＰＦＡ（ペルフルオロアルコキシ）のようなフッ素を含有する粒子又は繊維（フッ素系繊維）をフィルムに組み入れることによって、ベルトの滑り係数を高めることもでき、このことは雑音の低減にとって好ましい。
【００４６】
ポリエステル及び／若しくはポリイミド及び／若しくはポリアミドから成る粒子並びに／又は繊維、好ましくはアラミド繊維、並びに／又は代替的にビスコース及び／若しくはポリスルホン（ＰＳＵ）及び／若しくはポリエーテルスルホン（ＰＥＳ）及び／若しくはポリエーテルイミド（ＰＥＩ）及び／若しくはポリオキシメチレン（ＰＯＭ）及び／若しくは代替的にアクリル繊維（ＰＡＮ）から成る粒子並びに／又は繊維、ポリエーテルケトン系の粒子並びに／又は繊維をフィルムに組み入れることが特に有利である。ポリエーテルケトン系は、特にポリエーテルエーテルケトン（ＰＥＥＫ）、ポリエーテルケトンケトン（ＰＥＫＫ）及びポリエーテルケトン（ＰＥＫ）を含む。
【００４７】
粒子及び／又は繊維をフィルム内に組み入れることは、摩耗に直接曝露される繊維を有する従来のフロック製品と比較して耐磨耗性を大幅に改善する。
【００４８】
粒子及び／又は繊維はフィルムの製造中に組み入れることができる。組み入れは、ヒドラモールド２０における加硫の段階の前に、フィルムの表面に粒子及び／又は繊維６をたとえば噴霧で堆積することによって達成されることが好ましい。ベルトの加硫中に、フィルム２が歯を形成するように加熱して変形され、粒子及び／又は繊維６がベルトの外部に突出することなくフィルム２０の本体内に組み入れられる。
【００４９】
少なくとも部分的に架橋されている熱可塑性樹脂フィルムは、概して炭化水素の存在下において良好な特性を示す。
【００５０】
架橋することができる熱可塑性樹脂は、ポリオレフィン、ポリスチレン、ポリウレタン、ポリアミド及びポリエステルのような１つ又は複数のポリマーを含む。
【００５１】
ＥＰＤＭ又はＥＰＭから成るベルトにとって、エチレンを含有するホモポリマー又はコポリマーを含有するポリオレフィンから成る、架橋されているフィルムを使用することが特に有利である。エチレンコポリマーは、特にエチレン／α−オレフィン（ＥＡＯ）コポリマー、エチレン／不飽和エステルコポリマー、エチレン／アクリレート／アクリル酸コポリマー、エチレン／メタクリル酸コポリマー及びポリエチレン−エチレン／オクテンコポリマーを含む。「コポリマー」という用語は、二種類以上の種類のモノマーから生じるポリマーを網羅するため、ターポリマーを含む。
【００５２】
当該フィルムに使用することができる異なる架橋方法が存在する：
１）１つ又は複数の架橋剤（過酸化物、シラン等）を用い、少なくとも１つの活性化条件（熱、圧力及び／又は照射）に曝露する化学的な架橋。
【００５３】
化学的な架橋は、たとえば、特にＳＢＳ若しくはＳＩＳのようなポリエチレン及びＴＰＥ、又は代替的に塩素化ポリエチレン（ＣＭ若しくはＣＰＥ）又はクロロスルホン化ポリエチレン（ＣＳＭ）に過酸化物を使用して１１０℃〜２２０℃で実施される。
【００５４】
架橋度を高めるために、特にアクリレート（二官能アクリレートＤＡ、三官能アクリレートＴＡ）、メタクリレート（二官能メタクリレートＤＭＡ、三官能メタクリレートＴＭＡ、トリメチロールプロパントリメタクリレートＴＭＰＴＭＡ）又はシアヌレート（トリアリルイソシアヌレートＴＡＩＣ）群、又は代替的にＰＢ（１，２−ビニルポリブタジエン）又はｍＰＤＭ（Ｎ，Ｎ’−ｍ−フェニレン−ジマレイミド）を含む架橋助剤をフィルムに使用されるブレンドに添加することができる。
【００５５】
２）架橋助剤を用いることができるか又は架橋助剤を用いることができない照射（電子ビーム、Ｘ線、γ線、又はβ線）による架橋。電子の場合、エネルギーは少なくとも１０４ｅＶであることが好ましい。
【００５６】
照射による架橋のために、たとえば０℃〜６０℃の温度、好ましくは周囲温度（２０℃）で１０ｋＧｒａｙ〜３００ｋＧｒａｙの照射量が使用される。
【００５７】
特に、たとえば標準ＡＳＴＭ  Ｄ２７６５−９５に従ってゲル含有量を測定することによって、架橋度を求めることができる。
【００５８】
ゲル含有量（％）を求める別の試験は、該樹脂の架橋されている部分（ゲル）を溶解しない溶媒中で架橋されていない部分を溶解することを含む。得られるパーセンテージは、樹脂の総重量に対する（架橋されている）不溶解相部分である。
【００５９】
別の方法は、標準ＡＳＴＭ  Ｄ１２３８−９８に従ってメルトフローインデックスを求めるものである。
比較試験
【００６０】
【表１】
2009533606.tif 000003
【００６１】
試験される、本発明によるＰＥフィルムを有するＥＰＤＭベルトは、低密度ポリエチレンと直鎖状低密度ポリエチレンとのブレンドであるポリエチレン−エチレン／オクテンコポリマープラストマーフィルム（polyethylene-ethylene/octene copolymer plastomer film）を含有する。
【００６２】
ＳＡＥ  Ｊ２４３２Ａに従って測定される角度は、「度」で表わされるミスアライメント角度である。この角度が、ミスアライメントがないスパンの長さＬに対するプーリー間の軸方向のミスアライメントａ（ｍｍ）の比を接線として有する。角度＝Ａｒｃｔｇ（ａ／Ｌ）。
【００６３】
当該試験は、軸方向のミスアライメントを適用すると共に、どのミスアライメントから雑音が生じるかを聴くことから成る。角度が大きくなるほど、結果が良好になる。
【実施例】
【００６４】
２つの試験用プーリー間でミスアライメントがないスパンの長さＬ：８０ｍｍ、雑音を生成するために行われる軸方向のミスアライメント（ａ）＝６．３ｍｍ、
角度＝Ａｒｃｔｇ（６．３／８０）＝４．５度。
【図面の簡単な説明】
【００６５】
【図１】図１は、本発明によるＫ型の自動車ベルトを示す。
【図２ａ】図２ａ及び図２ｂは、３つのポリエチレン（それぞれ、超高分子量ポリエチレン（ＵＨＭＷ−曲線Ｉ）、低密度ポリエチレン（曲線ＩＩ）及び中密度ポリエチレン（曲線ＩＩＩ））ベースの熱可塑性樹脂フィルムに対する、押出方向、すなわち「縦方向」(図２ａ)および押出方向に対して垂直な横方向(図２ｂ)における張力試験を示す。
【図２ｂ】図２ａ及び図２ｂは、３つのポリエチレン（それぞれ、超高分子量ポリエチレン（ＵＨＭＷ−曲線Ｉ）、低密度ポリエチレン（曲線ＩＩ）及び中密度ポリエチレン（曲線ＩＩＩ））ベースの熱可塑性樹脂フィルムに対する、押出方向、すなわち「縦方向」(図２ａ)および押出方向に対して垂直な横方向(図２ｂ)における張力試験を示す。
【図３ａ】図３ａ及び図３ｂは、本発明による方法を示す。
【図３ｂ】図３ａ及び図３ｂは、本発明による方法を示す。
【図１】
2009533606.tif 000004
【図２ａ】
2009533606.tif 000005
【図２ｂ】
2009533606.tif 000006
【図３ａ】
2009533606.tif 000007
【図３ｂ】
2009533606.tif 000008
【国際調査報告】
2009533606.tif 000009
2009533606.tif 000010
2009533606.tif 000011
2009533606.tif 000012
2009533606.tif 000013
2009533606.tif 000014
2009533606.tif 000015
2009533606.tif 000016